(57)【要約】      （修正有）【課題】バレル研磨、研磨ブラシ、研削または研磨素材、研削または研磨工具に最適な研削素材または研磨素材の製造方法、研削素材または研磨素材、および研削または研磨工具を提供する。【解決手段】陶土の中にダイヤモンド砥粒を混入した後、所望の形状に成形する。その後、前記成形されたダイヤモンド砥粒入りの前記陶土は、ダイヤモンドが溶解する温度以下で、焼成される。検索素材または研磨素材の形状は、板状、フィルム状、シート状、円筒状、棒状のいずれかである。【選択図】図２
2005199361.tif 000002
【特許請求の範囲】
【請求項１】
陶土の中にダイヤモンド砥粒を混入し、
所定の形状に成形し、
その後、ダイヤモンドが溶解する温度以下で、焼成することを特徴とする研削素材または研磨素材の製造方法。
【請求項２】
陶土を所定の形状に成形し、
その後、焼成し、
前記焼成された表面の１部または全部にダイヤモンド砥粒をコーティングにより、または熱処理によって付着することを特徴とする研削素材または研磨素材の製造方法。
【請求項３】
陶土を所定の形状に成形し、
前記成形された表面の１部または全部にダイヤモンド砥粒をコーティングにより、または熱処理によって付着した後、ダイヤモンドが溶解する温度以下で、焼成することを特徴とする研削素材または研磨素材の製造方法。
【請求項４】
前記研削素材または研磨素材の形状は、板状、フィルム状、シート状、円筒状、円柱状、円板状、球状、棒状のいずれかであることを特徴とする請求項１ないし請求項３のいずれか１項に記載された研削素材または研磨素材の製造方法。
【請求項５】
前記陶土の中には、金属、合金、ダイヤモンド、セラミックスの内の少なくとも１種類の砥粒が含まれていることを特徴とする請求項１ないし請求項４のいずれか１項に記載された研削素材または研磨素材の製造方法。
【請求項６】
前記陶土の中には、マイナスイオンを発生する部材が金属、合金、ダイヤモンド、セラミックスの内の少なくとも１種類の砥粒とともに含まれていることを特徴とする請求項１ないし請求項５のいずれか１項に記載された研削素材または研磨素材の製造方法。
【請求項７】
前記陶土の中には、香りを発生する鉱物の少なくとも１種類が金属、合金、ダイヤモンド、セラミックスの内の少なくとも１種類の砥粒とともに含まれていることを特徴とする請求項１ないし請求項６のいずれか１項に記載された研削素材または研磨素材の製造方法。
【請求項８】
陶土の中にダイヤモンド砥粒が混入されて所定の形状に焼成された陶磁器からなることを特徴とする研削素材または研磨素材。
【請求項９】
陶土を所定の形状に焼成した陶磁器と、
前記陶磁器の表面の１部または全部にダイヤモンド砥粒が形成されている研磨部と、
からなることを特徴とする研削素材または研磨素材。
【請求項１０】
前記陶磁器は、板状、フィルム状、シート状、円筒状、円柱状、円板状、球状、棒状のいずれかであることを特徴とする請求項８または請求項９に記載された研削素材または研磨素材。
【請求項１１】
前記陶磁器の中には、金属、合金、ダイヤモンド、セラミックスの内の少なくとも１種類の砥粒が含まれていることを特徴とする請求項８ないし請求項１０のいずれか１項に記載された研削素材または研磨素材。
【請求項１２】
前記陶磁器の中には、マイナスイオンを発生する部材が金属、合金、ダイヤモンド、セラミックスの内の少なくとも１種類の砥粒とともに含まれていることを特徴とする請求項８ないし請求項１１のいずれか１項に記載された研削素材または研磨素材。
【請求項１３】
前記陶磁器の中には、香りを発生する鉱物の少なくとも１種類が金属、合金、ダイヤモンド、セラミックスの内の少なくとも１種類の砥粒とともに含まれていることを特徴とする請求項８ないし請求項１２のいずれか１項に記載された研削素材または研磨素材。
【請求項１４】
請求項８ないし請求項１３のいずれか１項に記載された少なくとも１つの研削素材または研磨素材がブラシ毛に取り付けられていることを特徴とする研削または研磨工具。
【請求項１５】
請求項８ないし請求項１３のいずれか１項に記載された少なくとも１つの研削素材または研磨素材がホィールまたはディスクに取り付けられていることを特徴とする研削または研磨工具。
【請求項１６】
請求項８ないし請求項１３のいずれか１項に記載された少なくとも１つの研磨素材がハンドラッパーに取り付けられている研磨部材から構成されていることを特徴とする研削または研磨工具。
【請求項１７】
請求項８ないし請求項１３のいずれか１項に記載された少なくとも１つの研削素材または研磨素材に軸が取り付けられていることを特徴とする研削または研磨工具。
【発明の詳細な説明】
【技術分野】
【０００１】
本発明は、完成品または半製品を研削または研磨するための研磨工具となる研削素材または研磨素材の製造方法、研削素材または研磨素材、および研削または研磨工具に関するものである。本発明は、いろいろな目的に適った形状、硬度、機能を備えた研削素材または研磨素材の製造方法、研削素材または研磨素材、および研削または研磨工具に関するものである。
【０００２】
本発明は、特に、バレル研磨用、研磨ブラシ、研削または研磨素材、研削または研磨工具に最適な研削素材または研磨素材の製造方法、研削素材または研磨素材、および研削または研磨工具に関するものである。
【背景技術】
【０００３】
従来の研磨工具の一つとして、たとえば、実用新案登録第３０７２６７２号公報に記載されている考案は、ダイヤモンド砥粒を固着した細帯を多数束ねた第１の研磨材と、無機質・金属から選ばれた１種類以上の砥粒を固着した細帯を多数束ねた第２の研磨材と、研磨ブラシ材を束ねた第３の研磨材とを回転円盤に周方向に沿って交互に装着している。
【０００４】
また、特開２００３−１２７０６７号公報に記載されている研磨処理具は、手に装着する処理具本体の素材が繊維、皮、ゴム、合成樹脂または金属から選ばれる材質からなり、前記処理具本体の外側表面にダイヤモンド砥粒、金属砥粒、研磨砥粒、ガラス砥粒の１種または２種類以上の混合物を含む研磨層が形成されている。
【０００５】
また、特開２００３−１８１７６９号公報に記載されている研磨素材は、合成樹脂部材のブラシ素材に、ダイヤモンド砥粒、研磨砥粒、金属砥粒等の１種類または２種類以上が混入されている。
【０００６】
【特許文献１】実用新案登録第３０７２６７２号公報
【特許文献２】特開２００３−１２７０６７号公報
【特許文献３】特開２００３−１８１７６９号公報
【発明の開示】
【発明が解決しようとする課題】
【０００７】
前記従来の研削素材または研磨素材、およびこれらを使用した研削または研磨工具は、ダイヤモンド等の砥粒を混入させるという技術思想が示されているが、陶土または陶磁器にダイヤモンド等の砥粒を混入させたものではない。
【０００８】
前記従来の研削素材または研磨素材、およびこれらを使用した研削または研磨工具は、ダイヤモンド等の砥粒を混入させるという技術思想が示されているが、陶土または陶磁器にダイヤモンド等の砥粒とともに、マイナスイオンや香りを発生する物質を混入させたものではない。
【０００９】
本発明は、陶磁器にダイヤモンド等の砥粒を混入させて硬度の高い研削素材または研磨素材、あるいはこれらを使用した研磨工具を製造するとともに、マイナスイオンや香りを発生する物質を混入させて、これらを使用する者にとって、使い易い研削素材または研磨素材の製造方法、研削素材または研磨素材、および研削または研磨工具を提供することを目的とする。
【課題を解決するための手段】
【００１０】
（第１発明）
第１発明の研削素材または研磨素材の製造方法は、陶土の中にダイヤモンド砥粒を混入し、所定の形状に成形し、その後、ダイヤモンドが溶解する温度以下で、焼成することを特徴とする。
【００１１】
（第２発明）
第２発明の研削素材または研磨素材の製造方法は、陶土を所定の形状に成形し、その後、焼成し、前記焼成された表面の一部または全部にダイヤモンド砥粒をコーティングにより、または熱処理によって付着することを特徴とする。
【００１２】
（第３発明）
第３発明の研削素材または研磨素材の製造方法は、陶土を所定の形状に成形し、前記成形された表面の一部または全部にダイヤモンド砥粒をコーティングにより、または熱処理によって付着した後、ダイヤモンドが溶解する温度以下で、焼成することを特徴とする。
【００１３】
（第４発明）
第４発明の研削素材または研磨素材の製造方法において、研削素材または研磨素材の形状が板状、フィルム状、シート状、円筒状、円柱状、円板状、球状、棒状のいずれかであることを特徴とする。
【００１４】
（第５発明）
第５発明の研削素材または研磨素材の製造方法において、陶土の中には、金属、合金、ダイヤモンド、セラミックスの内の少なくとも１種類の砥粒が含まれていることを特徴とする。
【００１５】
（第６発明）
第６発明の研削素材または研磨素材の製造方法において、陶土の中には、マイナスイオンを発生する部材が金属、合金、ダイヤモンド、セラミックスの内の少なくとも１種類の砥粒とともに含まれていることを特徴とする。
【００１６】
（第７発明）
第７発明の研削素材または研磨素材の製造方法において、陶土の中には、香りを発生する鉱物の少なくとも１種類が金属、合金、ダイヤモンド、セラミックスの内の少なくとも１種類の砥粒とともに含まれていることを特徴とする。
【００１７】
（第８発明）
第８発明の研削素材または研磨素材は、アルカリ金属、アルカリ土類金属を含み、陶土の中にダイヤモンド砥粒が混入されて所定の形状に焼成された陶磁器からなることを特徴とする。
【００１８】
（第９発明）
第９発明の研削素材または研磨素材は、陶土を所定の形状に焼成した陶磁器と、前記陶磁器の表面の一部または全部にダイヤモンド砥粒が形成されている研磨部と、からなることを特徴とする。
【００１９】
（第１０発明）
第１０発明の研削素材または研磨素材において、陶磁器の形状は、板状、フィルム状、シート状、円筒状、円柱状、円板状、球状、棒状のいずれかであることを特徴とする。
【００２０】
（第１１発明）
第１１発明の研削素材または研磨素材において、陶磁器の中には、金属、合金、ダイヤモンド、セラミックスの内の少なくとも１種類の砥粒が含まれていることを特徴とする。
【００２１】
（第１２発明）
第１２発明の研削素材または研磨素材において、陶磁器の中には、マイナスイオンを発生する部材が金属、合金、ダイヤモンド、セラミックスの内の少なくとも１種類の砥粒とともに含まれていることを特徴とする。
【００２２】
（第１３発明）
第１３発明の研削素材または研磨素材において、陶磁器の中には、香りを発生する鉱物の少なくとも１種類が金属、合金、ダイヤモンド、セラミックスの内の少なくとも１種類の砥粒とともに含まれていることを特徴とする。
【００２３】
（第１４発明）
第１４発明の研削または研磨工具は、第８発明ないし第１３発明の少なくとも一つの研削素材または研磨素材がブラシ毛に取り付けられていることを特徴とする。
【００２４】
（第１５発明）
第１５発明の研削または研磨工具は、第８発明ないし第１３発明の少なくとも一つの研削素材または研磨素材がホィールまたはディスクに取り付けられていることを特徴とする。
【００２５】
（第１６発明）
第１６発明の研削または研磨工具は、第８発明ないし第１３発明の少なくとも一つの研磨素材がハンドラッパー（どのようなものであるか不明です）に取り付けられている研磨部材から構成されていることを特徴とする。
【００２６】
（第１７発明）
第１７発明の研削または研磨工具は、第８発明ないし第１３発明の少なくとも一つの研削素材または研磨素材に軸が取り付けられていることを特徴とする。
【発明の効果】
【００２７】
本発明によれば、陶土にダイヤモンド等の砥粒を１種類または複数種類混入させて任意の形状に成形した後、前記陶土を焼成して陶磁器とした研削素材または研磨素材を各種研削または研磨工具にすることができるため、硬度の異なる、特に硬度の高い研削または研磨工具とすることができる。
【００２８】
本発明によれば、陶土を任意の形状に焼成した後の陶磁器に、ダイヤモンド等の砥粒を１種類または複数種類を熱処理、接着、またはコーティングにより付着させた後、研削素材または研磨素材として研削または研磨工具にすることができる。また、前記研削素材または研磨素材は、ブラシ毛に取り付けられて研磨ブラシ等とすることが容易である。
【００２９】
本発明によれば、陶土や陶磁器にダイヤモンド等の砥粒が１種類または複数種類混入された研削素材または研磨素材に、前記砥粒とともに、マイナスイオンや香りを発生する物質を混入させることにより、研削素材または研磨素材の作製中、あるいは研削または研磨作業中の消臭、除菌を行ったり、良い香りを出させるようにして、作業効率を向上させることができる。
【発明を実施するための最良の形態】
【００３０】
（第１発明）
第１発明における研削素材または研磨素材の製造方法は、たとえば、アルカリ金属、アルカリ土類金属を含み、Ａｌ2 Ｏ3 −ＳｉＯ2 を主成分とする陶土の中にダイヤモンド砥粒（たとえば、研磨素材を使用した研磨具によって、その粒径は、微細なものから比較的大きいものがある。）を混入した後、所望の形状に成形する。その後、前記成形されたダイヤモンド砥粒入りの陶土は、ダイヤモンドが溶解する温度（たとえば、約１０００度Ｃ）以下で、焼成される。
【００３１】
前記陶土に混入されるダイヤモンドの量は、砥粒の大きさによって多少異なるが、１％ないし９０％、好ましくは２％ないし４０％である。前記ダイヤモンドの混入量は、１％以下の場合、研削素材または研磨素材として効果がなく、９０％以上の場合、高価であるとともに研削素材または研磨素材として所望の成形および焼成が困難になる。
【００３２】
（第２発明）
第２発明における研削素材または研磨素材の製造方法は、たとえば、アルカリ金属、アルカリ土類金属を含み、Ａｌ2 Ｏ3 −ＳｉＯ2 を主成分とする陶土を所定の形状に成形した後、陶磁器として焼成する。その後、前記焼成された陶磁器における表面の一部または全部にダイヤモンド砥粒をコーティングにより、または熱処理によって付着している。前記ダイヤモンド砥粒のコーティング、または熱処理は、研削素材または研磨素材を基体に付着させている公知の手段を適用できる。
【００３３】
第２発明は、前記陶土を陶磁器として焼成した後、前記陶磁器における表面の一部または全部にダイヤモンド砥粒を付着しているため、研削素材または研磨素材としての基体である陶磁器の硬度を高くすることができる。また、前記研削素材または研磨素材は、接着剤または熱処理によって必要な部分にのみ取り付ける場合、研削または研磨の目的に応じて、必要な形状のものが容易に製造できる。なお、前記熱処理温度は、ダイヤモンド砥粒が炭化する温度より低いことはいうまでもない。
【００３４】
（第３発明）
第３発明における研削素材または研磨素材の製造方法は、たとえば、アルカリ金属、アルカリ土類金属を含み、Ａｌ2 Ｏ3 −ＳｉＯ2 を主成分とする陶土を所定の形状に成形する。その後、前記成形された陶土は、その表面の一部または全部にダイヤモンド砥粒をコーティングにより、または熱処理によって付着され、ダイヤモンドが溶解する温度以下で、焼成される。
【００３５】
すなわち、第１発明ないし第３発明は、前記陶土の成形、焼成、ダイヤモンド砥粒の混入または付着の時期がそれぞれ異なっている。これらの発明は、研削素材または研磨素材の使用態様によって、一番良い方法を選択することができる。
【００３６】
（第４発明）
第４発明における研削素材または研磨素材の製造方法は、板状、フィルム状、シート状、円筒状、円柱状、円板状、球状、棒状のいずれかの形状に成形される。前記成形は、研削素材または研磨素材の使用態様によってそれぞれの形状を選択することができる。
【００３７】
（第５発明）
第５発明における研削素材または研磨素材の製造方法は、前記陶土の中に、金属、合金、ダイヤモンド、セラミックスの内の１種類、または複数種類が組み合わされて混入されている。また、前記砥粒は、たとえば、ダイヤモンド以外に、ステンレス、アルミナ、シリコンカーバイト、ジルコニア、酸化セリウム、セラミックス、ガラス等の合金またはセラミックス等を混入させることにより、目的に適った研削素材または研磨素材を製造することができる。
【００３８】
さらに、前記砥粒は、たとえば、チタン、ピアノ線、銅、燐青銅、インコネル、ニッケル、アルミニウム、ナノ金属、金、銀、スティールワイヤー等の金属等がある。
【００３９】
（第６発明）
第６発明における研削素材または研磨素材の製造方法は、前記陶土の中にマイナスイオンを発生する部材が金属、合金、ダイヤモンド、セラミックスの内の少なくとも１種類の砥粒とともに含まれている。たとえば、マイナスイオンを発生する部材として、希土類、ネオジウム、フェライト、サマリウム、トルマリン、炭（特に、備長炭）等がある。研削素材または研磨素材は、その製造中にマイナスイオンが発生するため、消臭効果や殺菌効果を発揮し、前記製造作業を容易にするだけでなく、楽しく作業ができる。
【００４０】
（第７発明）
第７発明における研削素材または研磨素材の製造方法は、前記陶土の中に香りを発生する鉱物の少なくとも１種類が金属、合金、ダイヤモンド、セラミックスの内の少なくとも１種類の砥粒とともに含まれている。前記鉱物は、たとえば、乳香石等を１種類以上混入させ、１ｍｍないし３０ｍｍの球状あるいは多角形として、バレル研磨素材やブラシ毛の素材とする。前記研削素材または研磨素材の製造に際し、いい香りが発生するため、製造効率を良くする。
【００４１】
（第８発明）
第８発明の研削素材または研磨素材は、たとえば、アルカリ金属、アルカリ土類金属を含み、Ａｌ2 Ｏ3 −ＳｉＯ2 を主成分とした陶土の中にダイヤモンド砥粒が混入されて所定の形状に焼成された陶磁器である。前記陶磁器には、ダイヤモンド砥粒が混入された状態で焼成されているため、研削素材または研磨素材として、多くの用途に使用することができる。
【００４２】
また、前記陶磁器は、ダイヤモンドの溶解温度が約１０００度Ｃであるため、研削素材または研磨素材の硬度に制限があるが、使用目的によって、研削素材または研磨素材としての適度の硬度を有する。
【００４３】
（第９発明）
第９発明の研削素材または研磨素材は、たとえば、アルカリ金属、アルカリ土類金属を含み、Ａｌ2 Ｏ3 −ＳｉＯ2 を主成分とした陶土を所定の形状に焼成して陶磁器とする。前記陶磁器は、その表面の一部または全部に接着剤または熱によりダイヤモンド砥粒が形成されている。第９発明の陶磁器は、ダイヤモンド砥粒を混入する前に焼成しているため、硬度を高くすることができ、高い硬度が必要な場合の使用に都合が良い。
【００４４】
（第１０発明）
第１０発明の陶磁器の形状は、板状、フィルム状、シート状、円筒状、円柱状、円板状、球状、棒状に焼成されており、目的および用途によっていずれかを選択することができる。
【００４５】
（第１１発明）
第１１発明の陶磁器は、その中に金属、合金、ダイヤモンド、セラミックスの内の少なくとも１種類の砥粒が含まれている。すなわち、前記陶磁器には、前記金属、合金、ダイヤモンド、セラミックスの１種または数種の砥粒が混入されている。
【００４６】
（第１２発明）
第１２発明の陶磁器は、マイナスイオンを発生する希土類、ネオジウム、フェライト、サマリウム、トルマリン等が金属、合金、ダイヤモンド、セラミックスの内の少なくとも１種類の砥粒とともに含まれている。前記マイナスイオンを発生する部材は、消臭作用があるだけでなく、研削素材または研磨素材を使用して働く者が持つストレスや病気に対して癒すことができる。
【００４７】
（第１３発明）
第１３発明の研削素材または研磨素材は、陶磁器の中に香りを発生する鉱物が少なくとも１種類、金属、合金、ダイヤモンド、セラミックスの内の少なくとも１種類の砥粒とともに含まれている。研削素材または研磨素材を使用した工具を使う者は、作業中にいい香りが漂ってくるため、作業がはかどるだけでなく楽しく行うことができる。
【００４８】
（第１４発明）
第１４発明の研削または研磨工具は、たとえば、球形または多角形等の研削素材または研磨素材の少なくとも一つまたは数個がブラシ毛の一部、特に先端部に取り付けられて、研磨ブラシとなる。
【００４９】
（第１５発明）
第１５発明の研削または研磨工具は、少なくとも１つの研削素材または研磨素材が回転できる研磨ホィールまたは研磨ディスクから構成されている。前記研磨ホィールまたは研磨ディスクは、回転させることにより、研削または研磨力が大きく使い勝手が良い工具となる。
【００５０】
（第１６発明）
第１６発明の研削または研磨工具は、少なくとも１つの研磨素材がハンドラッパーに取り付けられている。
【００５１】
（第１７発明）
第１７発明は、研削素材または研磨素材に対して、必要に応じて、穴または孔を設け、その部分に軸が取り付けられて、研磨工具となる。前記研磨工具は、前記軸に回転駆動力を与えることにより、各種の研削または研磨が良好にできるようになる。
【実施例１】
【００５２】
図１は本発明の第一実施例で、陶土を成形した際の（イ）ないし（ヲ）の形状を説明するための図である。図１において、（イ）は球または円柱、（ロ）は三角錐または三角柱、（ハ）は正方形または角柱、（ニ）および（ホ）は多角形の小物体または多角形の柱、（ヘ）は楕円物または楕円柱、（ト）は十字の物または十字からなる柱、（チ）は瓜状体または同柱体、（リ）は（ト）の変形からなる十字の物または十字からなる柱である。
【００５３】
図１における（ヌ）は、球状に成形した陶土にダイヤモンド等の砥粒が混入されている。（ル）は前記球状に成形した陶土の中心に孔を貫通させている。また（ヲ）は前記球状に成形した陶土の中心に穴が成形されている。なお、前記陶土は、アルカリ金属、アルカリ土類金属を含み、Ａｌ2 Ｏ3 −ＳｉＯ2 を主成分とするものであり、特別な地域に限定されるものではない。
【００５４】
前記ダイヤモンド等の砥粒は、ダイヤモンド以外に鉄、銅、燐青銅、ステンレス、ピアノ線、チタン、ニッケル、アルミニウム合金、マグネシウム、カーボンナノワイヤー、キュービックボロンナイトライト、シリコンカーバイト、ジルコニア、酸化クロム等の１種類または複数種類である。
【００５５】
前記ダイヤモンド等の砥粒は、天然および人工のダイヤモンドを含むだけでなく、天然石、またはセラミックス（ガーネット、エメリー、ガラス等）からなる。また、前記ダイヤモンド等の砥粒には、マイナスイオンを発生する部材、たとえば、イットリア（Ｙ2 Ｏ3 ）、アルニコ、フェライト、トルマリン、麦飯石、備長炭等の砥粒が含まれている。
【００５６】
前記ダイヤモンド等の砥粒は、香りを発生する鉱物で、少なくとも１種類が砥粒とともに含まれている。前記鉱物は、たとえば、乳香石等の砥粒を１種類または２種類以上混入させ、１ｍｍないし３０ｍｍの球状あるいは多角形とする。
【００５７】
前記陶土は、アルカリ金属、アルカリ土類金属を含み、Ａｌ2 Ｏ3 −ＳｉＯ2 を主成分とするものである。前記陶土の中には、ダイヤモンド砥粒が混入された後、所望の形状に成形される。その後、前記成形されたダイヤモンド砥粒入りの陶土は、ダイヤモンドが溶解する温度（約１０００度Ｃ）以下で、焼成される。
【００５８】
前記陶土に混入されるダイヤモンドを初め、前記金属、合金、鉱物、ガラス等の量は、砥粒の大きさによって多少異なるが、１％ないし９０％、好ましくは２％ないし４０％である。前記各物質の混入量は、１％以下の場合、研削素材または研磨素材として効果がなく、９０％以上の場合、研削素材または研磨素材として所望の成形および焼成が困難になる。
【００５９】
第一実施例は、前記ダイヤモンドを初め、金属、合金、鉱物、ガラス等の砥粒が混入された陶土を所定の形状に成形し、その後、前記ダイヤモンド、あるいはその他の混入物質が溶解しない温度以下で焼成される。また、第二実施例は、陶土の粒径がダイヤモンド等の粒径と比較して小さい場合、前記陶土の方が早く焼成するため、ダイヤモンドの溶解温度より高い温度による焼成が可能である。
【００６０】
前記のようにして、焼成された陶磁器は、形状により、各種の研削素材または研磨素材となり、また、前記研削素材または研磨素材を使用した研削または研磨工具を作製することができる。
【実施例２】
【００６１】
図２（イ）および（ロ）は本発明の第二実施例で、陶土に二種類以上のダイヤモンド等を混入した例を説明するための図である。図２（イ）において、○と△は、陶土に異なる種類の砥粒が混入された例を示す。図２（ロ）において、前記砥粒は、さらに、●が加わり陶土に三種類が混入された例である。すなわち、第二実施例は、前述のような砥粒を任意の種類だけ混入させることができる。
【実施例３】
【００６２】
図３（イ）ないし（ハ）は本発明の第三実施例で、陶土を焼成して陶磁器とした上に、砥粒を付着して研削素材または研磨素材とした例を説明するための図である。図３（イ）において、陶土を焼成した陶磁器３１の周囲には、１種類または複数種類の砥粒３２がコーティング、熱処理、または接着剤等により付着されている。また、これらの砥粒３２の形状は、使用目的に応じて任意にできる。
【００６３】
図３（ロ）において、陶磁器３１の周囲には、１種類または複数種類の砥粒がコーティング、熱処理、または接着剤等により付着されている。図３（ハ）において、前記陶土に１種類または複数種類の砥粒が予め混入され、あるいは周囲に１種類または複数種類の砥粒が付着した陶磁器３４の周囲には、一部または全部に１種類または複数種類の砥粒３５が前記のような手段によって取り付けられている。
【００６４】
前記の様な球形の陶磁器または陶土には、貫通された孔３６または穴３７が予めあるいは作製後に設けられ、図示されていない軸部材が嵌入されて研削または研磨工具となる。
【実施例４】
【００６５】
図４（イ）ないし（ヘ）は本発明の第四実施例で、陶土を焼成して陶磁器とした上に、砥粒を付着して研削素材または研磨素材とした例を説明するための図である。図４（イ）ないし（ヘ）に示された第四実施例は、陶土４１に砥粒４２ないし４４の１種類または複数種類を混入した後、板状またはシート状に成形し、前記砥粒が溶解しない温度以下で焼成して陶磁器からなる研削素材または研磨素材とした。
【００６６】
前記砥粒がダイヤモンドのように溶解温度が低い場合、陶土４１を前記砥粒より微細にしておけば、前記陶土は、前記砥粒が溶解する前に陶磁器となる。また、板状またはシート状に成形した陶土は、熱が早く伝達されるため、前記ダイヤモンド等の砥粒が溶解する以前に陶磁器となり易い。
【実施例５】
【００６７】
図５（イ）は本発明の第五実施例で、陶土をフィルム状に成形した例を説明する図で、（ロ）は前記成形体をシート状にした後、ロール状に成形した例を説明するための図である。図５（イ）において、陶土５１には、砥粒５２、５３が混入された後、フィルム状に成形されている。
【００６８】
図５（ロ）において、陶土５４は、複数種類の砥粒５５ないし５７が混入された後、筒状に成形されている。その後、、前記と同様な手段を用いて陶磁器とする。
【実施例６】
【００６９】
図６（イ）ないし（ニ）は本発明の第六実施例であり、研磨基台の上に砥粒が混入した陶磁器が取り付けられている研削素材または研磨素材を説明するための図である。図６（イ）において、研磨基台６１の上には、任意の位置に図４および図５に示されている研削素材または研磨素材６２が取り付けられている。前記研削素材または研磨素材６２には、砥粒６２１、６２２が陶土の時、あるいは、陶磁器として焼成された後に混入または取り付けられている。
【００７０】
図６（ロ）において、研磨基台６１の上には、蒲鉾型の研削素材または研磨素材６３が取り付けられている。前記蒲鉾型の研削素材または研磨素材６３には、砥粒６３１が陶土の時、あるいは、陶磁器として焼成された後に混入または取り付けられている。
【００７１】
図６（ハ）において、研磨基台６１の上には、たとえば、三角形をした陶磁器６４が取り付けられている。前記陶磁器６４の形状は、その他、任意であり、図示されていない、混入された砥粒も前述の実施例にあるものである。
【００７２】
図６（ニ）において、研磨基台６１の上には、たとえば、円盤形をした陶磁器６５が取り付けられている。前記陶磁器６５の形状は、その他、任意であり、図示されていない、混入された砥粒も前述の実施例にあるものである。
【実施例７】
【００７３】
図７（イ）ないし（ヘ）は本発明の第七実施例であり、フィルム状の研磨素材が回転軸に取り付けられている研磨工具を説明するための図である。図７（イ）において、軸７１の先端部には、フィルム状研磨素材７３を取り付けるための軸芯７２が取り付けられている。
【００７４】
前記軸芯７２には、図７（ハ）ないし（ヘ）に示すフィルム状研磨素材７３１ないし７３４の１種類または複数種類が取り付けられている。前記フィルム状研磨素材７３１ないし７３４は、薄いフィルム状部材の中に１種類または複数種類の砥粒が混入されている。  
【００７５】
図７（ロ）において、図示されていない、軸を装着する軸孔７４の周囲に設けられている取付芯７５には、（ハ）ないし（ヘ）に示されている前述のような、フィルム状研磨素材７３１ないし７３４の１種類または複数種類の端部を少し重ねるようにして図７（ロ）に示す符号７６のように取け付けられる。
【実施例８】
【００７６】
図８（イ）ないし（ニ）は本発明の第八実施例であり、研削素材または研磨素材の形状を変えた研磨工具を説明するための図である。図８（イ）において、ドーナツ状に成形された陶磁器８１には、砥粒８２が１種類または複数種類混入されている。前記ドーナツ状の陶磁器８１の中心に開口されている開口部８１１には、図示されていない軸が装着されて研磨工具となる。
【００７７】
図８（ロ）において、研削素材または研磨素材からなる陶磁器８３と、研削素材または研磨素材からなる陶磁器８４とは、混入されている砥粒の種類および／または形状が異なっている。たとえば、陶磁器８３には、砥粒８３１、８３２が混入され、陶磁器８４には、砥粒８４１が混入されている。  
【００７８】
図８（ハ）および（ニ）において、円筒状の陶磁器８５の中心軸には、軸８６が装着されて、回転自在になっている。また、前記陶磁器８５は、１種類または複数種類の砥粒８５１ないし８５３が混入されて、回転自在になっている。
【実施例９】
【００７９】
図９（イ）ないし（チ）は本発明の第九実施例であり、ブラシ毛の一部に研磨素材が取り付けられたブラシ工具を説明するための図である。図９（イ）において、ブラシを構成する棒状部材９１の先端部には、砥粒が混入された球状の陶磁器９１１が設けられて、ブラシ毛９０を構成している。図９（ロ）に示されたブラシ毛９０は、その先端部と後端部に前記球状の陶磁器９１１、９１２が取り付けられている。
【００８０】
図９（ハ）および（ニ）に示されたブラシ毛９０は、砥粒が混入された球状の陶磁器９１３ないし９１７が前記棒状部材９１の中間部に一つまたは複数個の任意の位置に取り付けられている。図９（ホ）および（ヘ）に示されたブラシは、図９（イ）または（ニ）に示されたブラシ毛９０が取り付け部材９２に多数取り付けられている。
【００８１】
図９（ト）に示されたブラシは、前記図９（イ）に示されたブラシ毛９０を多数円形に束ねて取り付け部材９３によって取り付けられている。また、前記取り付け部材９３の軸には、棒状部材９４が取り付けられて回転が容易なようになっている。図９（チ）に示されたブラシは、複数の針金９５の間に図９（イ）または（ニ）に示されたブラシ毛９０を挟み、針金９５を固定してねじることによりねじりブラシ９６が構成されている。
【産業上の利用可能性】
【００８２】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明は、陶土または陶磁器に混入される砥粒の種類または大きさを変えることにより、各種研削または研磨工具が作製される。前記砥粒の大きさおよび種類は、研削または研磨工具の使用目的および適用部材によって任意に変えることができる。また、前記研削または研磨工具は、公知あるいは周知の工具に適用できる。
【図面の簡単な説明】
【００８３】
【図１】本発明の第一実施例で、陶土を成形した際の（イ）ないし（ヲ）の形状を説明するための図である。（実施例１）
【図２】（イ）および（ロ）は本発明の第二実施例で、陶土に二種類以上のダイヤモンド等を混入した例を説明するための図である。（実施例２）
【図３】（イ）ないし（ハ）は本発明の第三実施例で、陶土を焼成して陶磁器とした上に、砥粒を付着して研削素材または研磨素材とした例を説明するための図である。（実施例３）
【図４】（イ）ないし（ヘ）は本発明の第四実施例で、陶土を焼成して陶磁器とした上に、砥粒を付着して研削素材または研磨素材とした例を説明するための図である。（実施例４）
【図５】（イ）は本発明の第五実施例で、陶土をフィルム状に成形した例を説明する図で、（ロ）は前記成形体をシート状にした後、ロール状に成形した例を説明するための図である。（実施例５）
【図６】（イ）ないし（ニ）は本発明の第六実施例であり、研磨基台の上に砥粒が混入した陶磁器が取り付けられている研削素材または研磨素材を説明するための図である。（実施例６）
【図７】（イ）ないし（ヘ）は本発明の第七実施例であり、フィルム状の研磨素材が回転軸に取り付けられている研磨工具を説明するための図である。（実施例７）
【図８】（イ）ないし（ニ）は本発明の第八実施例であり、研削素材または研磨素材の形状を変えた研磨工具を説明するための図である。（実施例８）
【図９】（イ）ないし（チ）は本発明の第九実施例であり、ブラシ毛の一部に研磨素材が取り付けられたブラシ工具を説明するための図である。（実施例９）
【符号の説明】
【００８４】
３１・・・陶磁器
３２・・・１種類または複数種類の砥粒
３３・・・一部の周囲に１種または複数種の砥粒
３４・・・砥粒入りの陶磁器
３５・・・一部または全部の周囲に１種類または複数種類の砥粒
３６・・・孔
３７・・・穴
４１・・・陶土
４２ないし４４・・・砥粒
５１、５５ないし５７・・・砥粒
５２、５３・・・砥粒
６１・・・研磨基台
６２・・・研削素材または研磨素材
６２１、６２２・・・砥粒
６５・・・陶磁器
７１・・・軸
７２・・・軸芯
７３・・・フィルム状研磨素材
７３１ないし７３４・・・フィルム状研磨素材
７４・・・軸孔
８１・・・ドーナツ状部材（ドーナツ状陶磁器）
８１１・・・開口部
８２・・・砥粒
８３・・・陶磁器
８３１、８３２・・・砥粒
８４・・・陶磁器
８４１・・・砥粒
８５・・・陶磁器
８５１ないし８５３・・・砥粒
８６・・・軸
９０・・・ブラシ毛
９１、９４・・・棒状部材
９１１ないし９１７・・・陶磁器
９２、９３・・・取り付け部材
９５・・・針金
【図１】
2005199361.tif 000003
【図２】
2005199361.tif 000004
【図３】
2005199361.tif 000005
【図４】
2005199361.tif 000006
【図５】
2005199361.tif 000007
【図６】
2005199361.tif 000008
【図７】
2005199361.tif 000009
【図８】
2005199361.tif 000010
【図９】
2005199361.tif 000011